Brevet FR2565593A1 — publié le 19851213

COMPOSITIONS D'EMULSIONS AQUEUSES POUR LE TRAITEMENT ANTIADHERENT ET HYDROFUGE DE MATERIAUX CELLULOSIQUES La présente invention a pour objet des compositions se présen- tant sous la forme d'émulsions aqueuses et renfermant des polymères organosiliciques ainsi que des polymères organiques. Ces composi- tions sont utilisables pour l'obtention de revêtements antiadhé- rents et/ou hydrofuges sur des substrats (supports) divers, en particulier sur des matériaux cellulosiques. Des compositions se présentant sous forme d'émulsions aqueuses (appelées par la suite compositions d'émulsions aqueuses) renfer- mant des polymères organosiliciques, seuls ou en mélange avec des composés ou des polymères organiques, sont connues depuis long- temps. Elles figurent en particulier dans la demande japonaise 72.23325, les brevets américains 4 127 460, 4 288 356, les brevets français 2 401 195, 2 419 961. La demande japonaise 72.23325 décrit une composition compre- nant une huile diorganopolysiloxanique bloquée à chaque extrémité de sa chaine par un radical hydroxyle lié à un atome de silicium, un méthylhydrogénopolysiloxane, une carboxyméthylcellulose, un mcnoéther d'un polyalcoylèneglycol, un agent tensio-actif, un sel d'étain tel que le dilaurate de dibutylétain et de l'eau. Cette composition s'étale facilement sur les papiers surfaces avec des polyoléfines et elle conduit à un revêtement résistant au frottement. Le brevet américain 4 127 460 décrit une composition renfer- mant un alkylhydrogénopolysiloxane, une amine tertiaire polyacry- latée liquide, au moins partiellement neutralisée par un acide, un photosensibilisateur, un agent émulsifiant et de l'eau. Cette composition durcit par exposition aux radiations ultraviolettes; le revêtement en découlant adhère efficacement à la surface de papiers supercalandrés. Le brevet français 2 401 195 se rapporte à une composition comprenant un diorganopolysiloxane de viscosité 50.000 à 500.000 mFa.s à 25'C, bloqué à chaque extrémité de sa chaine par un radical hydroxyle lié à un atome de silicium, contenant de 0,1 à 4 % en poids de radicaux vinyles liés aux atomes de silicium de sa chaine, eu un diorganopelysiloxane du même type mais bloqué à chaque extrémité de sa chaine par un motif diorganovinylsiloxy, un organo- hydrogénopolysiloxane, une silice colloidale, un agent émulsifiant, une quantité catalytique d'un dérivé du platine et de l'eau. Cette composition une fois déposée sur le papier, se trans- forme par chauffage en un revêtement dont le caractère antiadhérent est amélioré vis à vis des adhésifs de contact. La demande française 2 419.961 a trait à une composition comprenant un diorganopolysiloxane liquide, de viscosité 1500 à 24.000 mPa.s à 25 C, bloqué à chaque extrémité de sa chaine par un radical hydroxyle lié à un atome de silicium, contenant de préfé- rence de 0,1 à 2 % en poids de radicaux vinyles liés aux atomes de silicium de sa chaine, un organohydrogénopolysiloxane, un ou plusieurs agents émulsifiants, un catalyseur choisi parmi les dérivés du platine et les sels d'étain d'acides carboxyliques, et de l'eau. Cette demande enseigne dens le cas de l'emploi de sels d'étain comme catalyseurs de durcissement, qu'il est nécessaire de mettre en oeuvre un système à 3 composants, comprenant l'émulsion du diorganopolysiloxane hydroxylé, l'émulsion de l'organohydrogénopo- lysiloxane et l'émulsion du sel d'étain. Ces trois émulsions sont seulement mélangées au moment de l'emploi.Elle enseigne encore que l'émulsion du diorganopolysiloxane hydroxylé utilise, comme agent émulsifiant, un alcool polyvinylique et celle de l'organohydrogéno- polysiloxane, un alkylphénol polyoxyéthyléné. Cette composition peut durcir à froid ou à chaud. Le brevet américain 4 288 356 se rapporte à une émulsion aqueuse qui conduit à un revêtement élastomérique après dépSt sur un substrat tel que le papier. Cette émulsion est formée par mélange - d'une émulsion aqueuse d'un diorganopolysiloxane bloqué à chaque extrémité de sa chaine par un radical hydroxyle lié à un atome de silicium, de poids moléculaire d'au moins 5000, préparé par polymérisation en émulsion à l'aide d'un catalyseur anionique; - d'une émulsion aqueuse également préparée par polymérisation en émulsion d'un mélange de monomères à insaturation vinylique constitué de 1 à 7 % en poids d'un monomère organosilicique tel que le vinyltriéthoxysilane et 93 à 99 % en poids d'un monomère orga- nique tel que le styrène, le méthacrylate de méthyle, le chlorure de vinyle; - d'une émulsion aqueuse d'un sel d'organcétain; - d'un silane à groupes hydrolysables agissant comme agent réticulant, tel que le méthyltriméthoxysilare. Le brevet enseigne qu'il est essentiel que le mélange des trois émulsions soit neutre, ou légèrement basique avant l'intro- duction du silane à-groupes hydrolysables. L'ensemble des documents commentés ci-avant montre donc qu'il - est possible d'obtenir à partir des compositions se présentant sous forme d'émulsions aqueuses et renfermant des polymères organopoly- siloxaniques et éventuellement des polymères organiques, des revêtements antiadhérents de bonne qualité sur de nombreux subs- trats et en particulier sur des matériaux cellulosiques. Ces documents n'enseignent pas, cependant, les moyens à utiliser pour préparer une composition d'émulsion aqueuse, stable au stockage et au cisaillement, renfermant conjointement un diorga- nopolysiloxane terminé à chaque extrémité de sa chaine par un radical SiOH, un organohydrogéncpolysiloxane et un polymère orga- nique. En outre, ils n'enseignent pas, au cours de l'application d'une composition d'émulsion aqueuse sur la surface de substrats à traiter: - les moyens à utiliser pour limiter ou même éviter la péné- tration de la composition d'émulsion aqueuse dans la masse de matériaux poreux tels que les matériaux cellulosiques - les moyens à utiliser pour éviter une évaporation trop rapide de l'eau de l'émulsion (un départ d'eau mal contr8lé entrai- ne parfois la formation d'hétérogénéités dans le revêtement antia- dhérent formé). De même ils n'enseignent pas les moyens à utiliser pour préparer des compositions d'émulsions aqueuses qui permettent à la fois d'hydrofuger et de rendre antiadhérents (directement sur les 65593 machines à fabriquer le papier) des papiers grossièrement raffinés non blanchis; ces papiers renferment encore des quantités non négligeables de produits inhibant des catalyseurs de durcissement sensibles tels que les dérivés du platine. Ils n'enseignement pas, enfin, les moyens à utiliser pour obtenir, à partir de compositions d'émulsions aqueuses, des revête- ments conservant des propriétés hydrofguges et antiadhérentes dans le mgme temps, sur un large domaine de températures allant par exemple de - 100 C à 300 C. On peut trouver des températures très basses dans les appareils frigorifiques employés pour la surgéla- tion d'aliments et des températures très élevées dans les fours à microondes employés pour la cuisson rapide d'aliments. Lorsque les aliments sont emballés dans du papier, il est indispensable que celui-ci non seulement résiste à ces traitements rigoureux mais en outre, possède, après retour à la température ambiante des ali- ments, un caractère antiadhérent suffisant pour se détacher, sans se déchirer, des aliments. Dans ce qui suit, sauf.mentions contraires, les parties ou pourcentages indiqués sont en poids. La présente invention propose des compositions d'émulsions aqueuses ayant les propriétés recherchées décrites ci-avant; elle a donc pour objet des compositions d'émulsions aqueuses de ce type, stables au stockage, utilisables pour le traitement antiadhérent et/ou hydrofuge de substrats en particulier de matériaux cellulosi- ques; elles sont caractérisées en ce qu'elles renferment (A) - 100 parties d'une huile diorganopolysiloxanique de formule: HO (SiR20)nH dans laquelle les symboles R, identiques ou différents, représen- tent chacun un radical alkyle ayant de 1 à 3 atomes de carbone, le radical trifluoro-3,3,3 propyle, le radical vinyle, au moins 50 Z des radicaux représentés par R sont des radicaux méthyles et au plus 5 % sont des radicaux vinyles, le symbole n représente un nombre quelconque ayant une valeur telle que la viscosité du polymère se trouve dans la plage 500 à 50.000 mPa.s à 250C. (B) - 15 à go90 parties d'une résine constituée de motifs choisis dans le groupe de ceux de formules R'SiO15, R2SiO,-R'3Si05 dans le rope e euxdeforuls RSi1,5, 3'S0 '5i0,5 an lesquelles les symboles R', identiques ou différents, représentent chacun un radical alcoyle ayant de 1 à 3 atomes de carbone, le radical vinyle, au moins 70 % des radicaux représentés par les symboles R' sont des radicaux méthyles, et les motifs sont répartis de manière à conduire à un rapport R'/Si allant de 1,05 à 1,85. (C) - 3 à 25 parties d'un organohydrogénopolysiloxane liquide ayant au moins 3 atomes d'hydrogène liés aux atomes de silicium, par molécule, les groupes organiques liés aux atomes de silicium étant choisis parmi les radicaux représentés par le symbole R' décrit précédemment sous (B), au moins 80 % de ces radicaux sont des radicaux méthyles (D) -0.03 à 6 parties d'un agent épaississant choisi parmi les polysaccharides obtenus par fermentation de glucides au moyen d'un microorganisme du genre Xanthomonas (E) - 10 à 70 parties d'un polyacétate de vinyle homo ou copoly- mère (F) - 2 à 20 parties d'un alcool polyvinylique (G) - 0,1 à 10 parties d'un agent émulsifiant non ionique choisi dans le groupe formé des alkylphénols polyoxyéthylénés - 60 à 800 parties d'eau. L'huile diorganopolysiloxanique (A) de viscosité 500 à 50.000 mPa.s à 25 C, de préférence 700 à 45.000 mPa.s à 25 C, est un polymère linéaire constitué, comme le montre la formule précitée HO(SiR20)nH, d'une succession de motifs diorganosiloxy de formule SiR20; toutefois, la présence de motifs monoorganosiloxy de formule RSiO1,5 et/ou de motifs siloxy de formule SiO2, n'est pas exclue dans la proportion d'au plus 2 % par rapport au nombre total de motifs diorganosiloxy. Les radicaux alkyles ayant de 1 à 3 atomes de carbone, représentés par les symboles R, englobent les radicaux méthyles, éthyles, n-propyles. A titre d'exemples concrets de motifs représentés par la formule R2SiO, peuvent être cités ceux de formules: (CH3)2SiO, CH3(CH2=CH)SiO, CF3CH2CH2(CH3)SiO, CH3(C2H5)SiO- Ces motifs et ceux pouvant encore être cités en faisant varier la signification du symbole R, ne sont pas répartis d'une manière quelconque; en effet, leur répartition au sein des polymères A obéit aux exigences précédemment établies. Ainsi, au moins 50 %, de préférence au moins 60 % des radicaux représentés par R sont des radicaux méthyles et au plus 5 %, de préférence au plus 4 %, sont des radicaux vinyles. Il doit être compris, selon une variante de l'invention, que l'on peut utiliser comme polymères (A) un mélange de polymères qui diffèrent entre eux par leur poids moléculaire moyen et/ou la nature des groupements liés aux atomes de silicium. Les polymères (A) sont commercialisés par les fabricants de silicones; en outre, ils peuvent être aisément fabriqués. L'une des techniques de fabrication les plus courantes consiste, dans une première phase, à polymériser des diorganocyclopolysiloxanes à l'aide de quantités catalytiques d'agents alcalins ou acides puis à traiter les polymérisats avec des quantités calculées d'eau (bre- vets français 1 134 005, 1 198 749, 1 226 745);cet apport d'eau qui est d'autant plus élevé que les polymères à préparer ont une viscosité plus faible, peut être remplacé en totalité ou en partie par des huiles diorganopolysilrxaniques bloquées à chaque extrémité de leur chaîne par un radical SiOH, de faible viscosité, par exemple allant de 5 à 200 mPa.s à 25 C, ayant un taux élevé de radicaux hydroxyles, par exemple 3 à 14 %. De préférence les polymères (A) sont des diméthylpolysiloxanes, bloqués à chaque extrémité de leur chaine par un radical SiOH, de viscosité 800 à 30.000 mPa.s à 250C. Les résines (B) sont utilisées à raison de 15 à90 parties, de préférence 17 a 85 parties, pour 100 parties des diorganopolysilo- xanes (A). Ce sont des copolymères constitués de motifs choisis parmi ceux de formules SiO2, R'Si01,5, R'2SiO et R'3Sio00,5 dans lesquelles les symboles R', identiques ou différents, représentent chacun un radical méthyle, éthyle, n-propyle, vinyle, au moins 70 Z de préférence au moins 75 % des radicaux représentés par le symbole R' sont des radicaux méthyles; en outre,-ces résines renferment en poids au moins 0,2 % de préférence au moins 0,3 % de radicaux hydroxyles liés aux atomes de silicium. La répartition des motifs précités est telle que ces résines ont un rapport R'/Si allant de 1,05 à 1,85, de préférence allant de 1,1 à 1,80. Les résines (B) sont de préférence des produits liquides dont la viscosité peut varier de 50 à 100.000 mPa.s à 25 C; toutefois, elles peuvent être introduites dans les compositions d'émulsions de l'invention sous la forme de solutions dans les solvants organiques usuels des résines silicones. Ces solvants sont généralement choisis parmi le toluène, le xylène, le cyclohexane, le méthylcyclo- hexane, l'acétate de n-butyle. La concentration pondérale des résines (B) dans ces solutions peut être comprise dans un large intervalle de valeurs par exemple 15 à 80 %. La préparation de ces résines est bien connue; elle consiste généralement à cohydrolyser des organochlorosilanes choisis dans le groupe constitué de ceux de formules SiCl4, R'SiC13, R'2SiC12 et R'3SiCl, la cohydrolyse ayant lieu, ou non, en présence de solvants non miscibles avec l'eau. Cependant, l'addition, au début ou au cours de l'hydrolyse, de faibles proportions de diluants miscibles avec l'eau, tels l'éthanol, le npropanol, l'isopropanol, le n-butanol (en association ou non avec l'acétone, le dioxane-l,4) n'est pas exclue. En opérant selon les techniques précitées, on prépare plus spécialement des résines choisies dans les 4 groupes de celles renfermant les motifs ci-après (1) R'SiO i5 et R'2SiO (2) R'SiO 15 et R'3SiOo,5 (3) R'SiO15, R'2SiO et R'3Sio 0,5 (4) SiO2, R'SiO1,5, R'2SiO et R'3SiO0,5 Dans le dernier groupe (4) les motifs SiO2 représentent en nombre au plus 8 % de l'ensemble des 4 motifs SiO2, R'SiO1,5, R'2SiO et R'3Sio 0,5. De préférence, on utilise les résines liquides constituées - de motifs de formules CH3SiO1,5 et (CH)25iO présentant un rapport CH3/Si allant de 1,1 à 1,6 ayant une viscosité comprise entre 1000 et 30.000 mPa.s à 25 C et contenant de 0,8 à 3,5 % de radicaux hydroxyles liés aux atomes de silicium - de motifs de formules (CH3)3Sio005, (CH3)2SiO et CH3SiO1,5 présentant un rapport CH3/Si allant de 1,6 à 1,85, ayant une viscosité de 50 à 800 mPa.s à 25 C et contenant de 0,3 à 3 Z de radicaux hydroxyles liés aux atomes de silicium. Ces résines sont commercialisées par les fabricants de sili- cones; elles peuvent en outre être aisément fabriquées en suivant les techniques de cohydrolyse figurant plus spécialement dans les brevets français 1 226 745, 1 408 662, 2 429 811 et 2 521 574. L'organohydrogénopolysiloxane (C) est utilisé à raison de 3 à parties, de préférence 3,5 à 22 parties pour 100 parties des diorganopolysiloxanes (A) ; il doit posséder au moins trois groupes SiH par molécule. Il répond plus précisément à la formule générale moyenne R' H SiO xy y x- dans laquelle le symbole R' représente un radical méthyle, éthyle, npropyle, vinyle, au moins 80 % de préférence au moins 85 Z des radicaux R' sont méthyles. _ Le symbole x représente un nombre quelconque allant de 1 à 1,99 le symbole y représente un nombre quelconque allant de 0,1 à 1, la somme x + y allant de 1,7 à 2,6. De préférence sont utilisés comme organohydrogénopolysiloxanes (C) des méthylhydrogénopolysilo- xanes. Les organohydrogénopolysiloxanes (C) sont disponibles sur le marché des silicones, de plus leurs techniques de préparation sont maintenant bien au point. L'une des techniques les plus utilisées consiste, dans un premier temps, à cohydrolyser des mélanges appropriés constitués de chlorosilanes choisis parmi ceux de formules R'3SiCl, R'2SiC12, R'SiC13, SiC14, HR'2SiC, HR'SiC12, HSiCl3. Par mélanges appropriés doivent être compris des mélanges qui renferment chacun, par atome de silicium, un nombre de radicaux R' et un nombre d'atomes d'hydrogène co!ncidant respectivement avec les valeurs représentées par les symboles x et y de la formule générale moyenne, la somme de ces nombres devant également coin- cider avec les valeurs permises pour la somme x + y. Dans un deuxième temps les cohydrolysats sont portés à une température allant de 80 à 220 C de préférence en présence d'agents acides tels que l'acide sulfurique, les terres activées par un acide. Lors de ce chauffage il se produit un réarrangement des liaisons siloxaniques ainsi que la condensation des groupes SiOH. Ces transformations conduisent aux polymères organohydrogénopolysi- loxaniques (C) qui possèdent ainsi, en fonction des mélanges de chlorosilanes de départ, des structures linéaires, cycliques ou ramifiées. Parmi les polymères linéaires peuvent être cités, à titre illustratif, ceux répondant aux formules suivantes: (CH3)3Si OSiH(CH3)]gOSi(CH3)3' H(CH3)2Si[OSiH(CH3)]gOSi(CH3)2H (CH3)3Si COSiH(CH3)]g EOSi(CH3)2]hOSi(CH3) 3 H(CH3)2Si[OSiH(CH3)]g[OSi(CH3)2]hOSi (CH3)2H (CH3)2C2H5 [OSi(CH3)H] pOSi(CH3)3 (CH3) 3SiEOSi(CH3)H]p [OSi(CH3)C2H5]qOSi(CH3)3 (CH3) 2C2H5Si[OSi(CH3)H]pOSiC2H5(CH3)2 (CH3)2(n.C3H7)Si[OSi(CH3)H]pOSi(n.C3H7) CH3)2 (CH3)3Si[OSi(C2H5)H]p' [OSi(CH3)2]q' OSi(CH3)3 (CH3)3Si[OSi(CH3)H] [0Si(CH3)CH=CH2]qOSi(CH3)3 (CH3)2CH2=CHSi[OSi(CH3)H]pOSiCH=CH2(CH3)2 dans lesquelles le symbole g représente un nombre quelconque allant de 3 à 120, h un nombre quelconque allant de I à 50, p un nombre quelconque allant de 6 à 60, p' un nombre quelconque allant de 1 à , q un nombre quelconque allant de 1 à 10, q' un nombre quelcon- que allant de 7 à 40. Ces polymères linéaires possèdent généralement une viscosité peu élevée, elle s'échelonne par exemple de 5 mPa.s à 500 mPa.s à C. Parmi les polymères cycliques peuvent être cités à titre illustratif ceux répondant aux formules suivantes: [OSi(CH3)Hi(CH(CH3)H], Si(CHSi(CH3)H]6, [OSi(CH3) H]3, [[osi(cH3)H]3 [oSi(CH=CH2)CH 3]], [OSi(C2H5)H]3. Quant aux polymères ramifiés ils sont constitués chacun d'une- combinaison de motifs choisis parmi ceux de formules R'3SiOo,5, R'2SiO, R'SiO1,5, Si02, HR'2Sio 05, HR'SiO, HSiO1,5, chaque combinaison qui définit un polymère renferme au moins un motif choisi parmi ceux de formules R'SiO15, SiO2, HSiO15, les motifs étant cependant répartis d'une manière telle que la formule moyenne, ramenée à un silicium, de chaque polymère est englobée dans la formule générale moyenne précitée. La viscosité de ces polymères s'étale de 2 mPa.s à 25 C à 10.000 mPa.s à 25 C. A titre d'exemples concrets de polymères ramifiés de faible viscosité, peuvent être cités: - ceux répondant aux formules ci-après: CH3Si [OSi(CH3)2H]3, Si [OSi(CH3)2H]4 HSi[OSi(CH3)3][OSi(CH3)2H]2, n. C3H7Si[OSi(CH3)2H]3 Si [OSi(CH3)(C2H5)H][OSi(CH3)2H]3 - ceux constitués de motifs SiO2 et H(CH3)2Sio 0,5 de rapport CH3/Si 1 à 1,5. L'agent épaississant (D) est utilisé à raison de 0,05 à 6 parties, de préférence 0,07 à 5,5 parties pour 100 parties des diorganopolysiloxanes (A). Il est choisi parmi les polysaccharides obtenus par fermentation de glucides au moyen d'un microorganisme du genre Xanthomonas. Ces polysaccharides sont des polymères linéaires de haut poids moléculaire, généralement supérieur à I million, issus de la fermentation, en milieu aqueux de produits choisis, par exemple, dans le groupe constitué du glucose, du saccharose, du cérulose, du fructuose, du maltose, du lactose, de l'amidon soluble, de l'amidon de pomme de terre, de l'amidon de mals. Au milieu de fermentation sont ajoutés des dérivés du phos- phore, du magnésium. Egalement une source d'azote doit être pré- sente dans le milieu sous forme de produits organiques (brevets américains 3 000 790, 3 271 267, 3 355 447, brevet français 2 414 555) ou de produits minéraux (brevet américain 3 391 060, brevet français 2 342 339). Diverses espèces du genre Xanthomonas peuvent être employées pour la fabrication de ces polysaccharides telles que le Xantho- monas Begoniae, le Xanthomonas Incanae, le Xanthomonas Pisi et plus spécialement le Xanthomonas Campestris. Les techniques de fabrication de ces polysaccharides sont connues depuis de nombreuses années; celles figurant dans les brevets américains et français (cités précédemment pour l'emploi d'une source d'azote), sont assez récentes et de ce fait peuvent être avantageusement suivies. En particulier la technique décrite dans le brevet français 2 415 555 permet d'obtenir des polysaccha- rides donnant en solution dans l'eau des gels facilement filtra- bles. Le polyacétate de vinyle (E) est utilisé à raison de 10 à 70 parties, de préférence 12 à 65 parties, pour 100 parties des diorganopolysiloxanes (A). On peut choisir un polyacétate de vinyle homopolymère ou copolymère, les monomères à copolymériser avec l'acétate de vinyle étant des esters vinyliques d'acides monocarbo- xyliques saturés, ramifiés ou non, ayant de 1 à 12 atomes de carbone, comme le propionate, le "Versatate" (marque déposée pour des esters d'acides ramifiés en C9-Cll), le pivalate, le laurate de vinyle et/ou des esters d'acides insaturés mono- ou di-carboxyli- ques possédant 3 à 6 atomes de carbone et d'alcools possédant 1 à 1C atomes de carbone, comme les acrylates, méthacrylates, maléates, furarates de méthyle, d'éthyle, de butyle, d'éthylhexyle. Les comonomères sont mis en oeuvre en quantités telles que la température de transition vitreuse du polymère obtenu soit comprise entre -20 et 50 C et de préférence entre -10 et 35 C. Ces homo et copolymères sont préparés par polymérisation en émulsion aqueuse; ils sont très-finement dispersés à l'état de globules et leur concentration dans les émulsions aqueuses est de l'ordre de 30 à 65 % en poids. Ces émulsions de latex de polyacé- tate de vinyle conduisent normalement, après dépSt sur divers substrats solides, à des revêtements filmogènes ayant une bonne résistance au vieillissement à l'air et une perméabilité élevée à la vapeur d'eau. L'alcool polyvinylique (F) est utilisé à raison de 2 à 20 parties, de préférence 2,5 à 18 parties, pour 100 parties des diorganopolysiloxanes (A). C'est un produit solide pulvérulent qui peut présenter encore des groupes acetates; généralement le pourcentage d'hydrolyse est élevé, dépassant 85-Z. L'agent émulsifiant non-ionique (G) est utilisé à raison de 0,1 à 10 parties, de préférence 0,15 à 9 parties pour 100 parties des diorganopolysiloxanes (A). Il est choisi dans le groupe des alkylphénols polyoxyéthylénés; le radical alkyle, linéaire ou ramifié, comporte de 1 à 15 atomes de carbone. A titre indicatif le radical alkyle peut être un radical méthyle, butyle, éthyl-2 hexyle, n-octyle, nonyle, undécyle, dodécyle. Le nombre de motifs de formule CH2CH20 dans l'enchatnement polyoxyéthyléné a une grande influence sur les propriétés émulsi- fiantes des alkylphénols polyoxyéthyl&nés; il est de préférence supérieur à 5 et inférieur à 30. On peut utiliser un mélange formé de plusieurs agents émulsifiants (G) dans lequel les agents émulsi- fiants diffèrent les uns des autres uniquement par le nombre de motifs CH2CH20. L'eau est utilisée à raison de 60 à 800 parties, de préfé- rence 70 à 750 parties pour 100 partiesdes diorganopolysiloxanes (A). On peut ainsi préparer des compositions d'émulsions aqueuses renfermant par exemple de 15 à 85 % d'extraits secs, de préférence à 80 Z. II n'est pas tellement souhaitable de préparer des émulsions en dehors des concentrations ci-avant; en effet, si elles sont trop diluées, cela rend plus coûteux leur conditionne- ment et transport, d'autre part si elles sont trop concentrées cela peut provoquer à long terme un début de destruction des émulsions par séparation d'un ou plusieurs de ses constituants. Les compositions d'émulsions aqueusesfaisant l'objet de l'invention peuvent être obtenues de différentes manières. La présente invention vise également un procédé préférentiel de préparation desdites compositions. Ce procédé est caractérisé en ce qu'il consiste: - à préparer une émulsion S1 par passage dans un broyeur à colloides, d'un mélange comportant l'huile diorganopolysiloxanique (A), la résine organopolysiloxanique (B), l'agent épaississant (D), l'alcool polyvinylique (F), une fraction de l'agent émulsifiant non ionique (G) et de l'eau; - à préparer une émulsion S2 par passage, dans un broyeur à colloides, d'un mélange comportant l'organohydrogénopolysiloxane (C), la fraction restante de l'agent émulsifiant non ionique (G) et de l'eau; - à mélanger intimement l'émulsion S1, l'émulsion S2 et une émulsion aqueuse du polyacétate de vinyle (E). La préparation des émulsions S et S ne présente pas de difficultés particulières. En particulier pour fabriquer l'émulsion Si, on peut ajouter dans un prémélangeur, en suivant l'ordre indiqué précédemment les différents constituants (A), (B), (D), (F), (G) et de l'eau. On peut également, dans une première phase, dissoudre dans l'eau les produits solides pulvérulents comprenant l'alcool polyvinylique (F) et l'agent épaississant (D) et ensuite après obtention d'une solution, ajouter l'huile diorganopolysiloxanique (A), la résine (B) et l'agent émulsifiant (G). Ce mélange est émulsifié puis dilué, si besoin est, avec de l'eau à la concentration désirée. La fraction de l'agent émulsifiant (G) utilisée pour la fabrication de l'émulsion Si, représente (exprimée en pourcentage pondéral de la quantité totale de l'agent émulsifiant (G) intro- euite dans les compositions d'émulsions aqueuses conformes à l'invention) une valeur allant de 15 à 70 %, de préférence de 35 à %. Pour ce qui concerne la préparation de l'émulsion S2, laquelle contient seulement l'organohydrogénopolysiloxane (C) et la fraction restante de l'agent émulsifiant (G), (cette fraction représente également 18 à 65 % de la quantité totale utilisée) on introduit comme déjà indiqué ces 2 constituants avec de l'eau dans un préme- langeur puis émulsifie l'ensemble et dilue si besoin est avec de l'eau à la concentration désirée. Pour obtenir les compositions d'émulsions aqueuses conformes à l'invention, il suffit alors de mélanger par simple agitation l'émulsion S1, l'émulsion S2 et l'émulsion renfermant le polyacé- tate de vinyle E. La concentration en eau des compositions d'émulsions aqueuses est, comme déjà indiqué, assez variable dépendant de l'application ultérieure envisagée et des contraintes provenant, par exemple, des modes de transport et de stockage. Les compositions d'émulsions aqueuses sont très stables au stockage; il en résulte qu'il ne se produit pas de dégagement d'hydrogène au cours de leurs stockages prolongés, dans des réci- pients clos, à des températures l'ordre de 40 C et au-dessus. Il ne se produit pas, en outre, de séparation de leurs constituants se manifestant bien souvent par la présence d'agglomérats crémeux à leur surface. Les compositions sont utilisées ultérieurement pour conférer un caractère hydrofuge et/ou antiadhérent aux matériaux solides de toute nature, et plus spécialement aux matériaux cellulosiques tels que le papier, le carton. Cependant pour mettre en oeuvre ces compositions, il est nécessaire de leur ajouter une quantité catalytiquement efficace d'un catalyseur de la réaction SiH/SiOH, de préférence sous la forme d'une émulsion aqueuse, qui est choisi généralement dans le gfoupe constitué des dérivés organiques de l'étain. La présente invention vise donc également une composition prête à l'emploi utilisable pour le traitement antiadhérent et/ou hydrofuge de substrats, constituée d'une composition d'émulsion aqueuse conforme à l'invention et d'une quantité catalytiquement efficace d'un catalyseur de la réaction SiH/SiOH. Comme dérivés de l'étain peuvent être'utilisés: 1) les sels d'organoétain d'acides mono ou polycarboxyliques tels que le dilaurate de dibutylétain ou de dioctylétain, le di(éthyl-2 hexanoate) de dibutylétain ou de dioctylétain, le diacétate de dibutylétain ou de dioctylétain, l'éthyl-2 hexanoate de tributylétain, l'acétate de tributylétain, le laurate de tribu- tylétain, le succinate de dibutylétain, le maleate de dioctylétain. 2) Les composés de formule T2Sn.(S.CH2COOT)2 dans laquelle les symboles T, identiques ou différents, représentent des radicaux alcoyles ayant de 3 à 20 atomes de carbone, tels que les radicaux propyle, butyle, hexyle, octyle, isooctyle, décyle, dodécyle, octadécyle. A titre illustratif ces composés peuvent répondre aux formules (n.C4Hg)2Sn(SCH2COO 4iso-C8H17)2 et (n.C8H17)2Sn(SCH2COOiso-C8H17)2À La préparation de tels composés figure par exemple dans le brevet canadien 846 201 et les brevets français 1 477 892 et 1 488 631. 3) Les polymères à enchaînements -Ti-OSn-- préparés par réaction de titanates d'alcoyle (le radical alcoyle ayant de 3 à 10 atomes de carbone) avec les sels d'organoétain d'acides mono ou polycarboxyliques précédemment cités. De tels polymères figurent dans le brevet français 1 392 648 et le brevet anglais 928 496. Pour introduire ce catalyseur dans les compositions d'émul- sions aqueuses, il est recommandé de le disperser préalablement au sein d'une émulsion aqueuse. On arrive facilement à ce résultat en utilisant les techniques mises en oeuvre précédemment pour la préparation des émulsions S et S2. Ainsi on peut mélanger préala- 1 2z blement de l'alcool polyvinylique, le sel d'étain choisi et de l'eau et ensuite émulsifier le mélange ainsi formé à l'aide d'un broyeur à colloides. Le broyat peut être dilué avec de l'eau à la concentration désirée de manière à obtenir une émulsion renfermant par exemple de 8 à 70 % de sel d'étain, de préférence de 10 à 65 %. L'émulsion de sel d'étain est ajoutée, aux compositions d'émulsions aqueuses, en quantité suffisante pour fournir de 1,5 à 12 parties de sel d'étain, de préférence de 2 à 10 parties, pour parties des dicrganopolysiloxanes (A); exprimé en étain métal cela correspond sensiblement à 0,10 à 2,5 parties, de préférence 0,15 à 2,2 parties d'étain, pour 100 parties des diorganopolysilo- xanes (A). Les compositions d'émulsions aqueuses catalysées sont stables pendant au moins 48 heures à la température ambiante; de ce fait, elles peuvent séjourner dans les bacs des machines d'enduction pendant au moins 2 journées de travail consécutives. Elles peuvent être appliquées à l'aide des dispositifs utili- sés sur les machines industrielles d'enduction du papier tels que les systèmes à lames d'air, à barre égalisatrice... Une fois déposées sur les supports, les compositions d'émulsions aqueuses sont durcies en quelques secondes par circulation dans des fours- tunnels chauffés vers 80 C-220 C; le temps de passage dans ces fours se situe généralement entre 3 et 20 s, il est fonction pour une longueur donnée des fours, de la vitesse à laquelle circulent les supports. Il faut compter de 10 à 20 s vers 100-130 C pour obtenir un revêtement correctement enduit. Dans cette durée est comprise la fraction de temps nécessaire à l'évaporation de l'eau, cette fraction est souvent supérieure à 1/2. Les quantités de compositions déposées sur les supports sont variables, elles dépendent du taux en extraits secs des composi- tions et des propriétés hydrofuges et antiadhérentes recherchées; il est souhaitable que les quantités déposées fournissent de 0,3 à 1,2 g d'extraits secs pour un m2 de surface à traiter. Les extraits secs sont formés des composés introduits c'est-à- dire des constituants (A), (B), (C), (D), (E), (F), (G) et du sel d'étain et/ou des produits de réaction de ces composés; le pour- centage en poids provenant des polymères organosiliciques (A), (B), (C) est de l'ordre de 65 à 90 Z et celui provenant du polyacétate de vinyle (E) de l'ordre de 8 à 25 Z. Les revêtements ainsi obtenus confèrent aux supports sur * lesquels ils sont appliqués de très bonnes propriétés antiadhé- rentes et hydrofuges qui se conservent dans le temps. Ces revête- ments résistent bien au frottement, de ce fait ils ne sont pas enlevés par abrasion lors du passage de leurs feuilles (ou bandes)- supports sur les cylindres de renvoi des machines d'enduction ou d'adhésivation, cylindres constitués de matériaux dont les surfaces sont plus ou moins rugueuses. Les compositions d'émulsions aqueuses conformes à l'invention peuvent être appliquées sur tous les substrats qui seront ultérieu- rement en contact par exemple avec des substances collantes et/ou libérant de l'humidité. Ces substrats peuvent comprendre les diverses variétés de papier (comme le papier Kraft dont le degré de raffinage peut être quelconque, le papier cristal, les papiers sulfurisés) les cartons, le parchemin végétal, les papiers enduits de polyethylène ou de carboxyméthylcellulose, les feuilles en cellulose régénérée (comme la cellophane) ou en polyacétate de cellulose, les feuilles en matières plastiques telles celles en polyethylene, polypropylène, polytéréphtalate d'éthyle, les feuil- les en métal, les tissus à base de fibres synthétiques, de verre ou d'amiante, les matériaux fibreux non-tissés qu'ils soient à base de fibres cellulosiques ou de fibres synthétiques ou d'un mélange de ces fibres. La présente invention vise donc un procédé d'enduction de ces substrats pour les rendre antiadhérents et/ou hydrofuges et les substrats ainsi enduits. Les matériaux rendus ainsi antiadhérents sont utilisés comme intercalaires, supports séparateurs, papiers et pellicules pour transferts et emballages de matières collantes telles que la confiserie, la patisserie, les caoutchoucs crus, les brais et bitumes, les cires ou de matières alimentaires libérant de l'humi- dité telles que le poisson, la viande, le fromage. En particulier, les papiers enduits peuvent servir pour l'emballage d'aliments surgelés; les aliments n'adhérent pas à leur emballage même après une durée de stockage d'un an ou plus à des températures pouvant s'abaisser jusqu'à -70 C. En outre ces emballages peuvent subir sans se désagréger, les contraintes des techniques de cuisson rapide des aliments surgelés (température de l'ordre de 300 C dans les fours à micro-ondes, cuisson à la vapeur) ces techniques sont mises en oeuvre par exemple dans les restau- rants à grands débits des supermarchés. Toutes ces qualités découlent évidemment du choix des divers constituants entrant dans les compositions d'émulsions aqueuses de l'invention; elles découlent également du procédé de préparation de ces compositions. Plus précisément: - le groupe constitué des huiles diorganopolysiloxanique (A), de la résine organopolysiloxanique (B), et de l'organohydrogénopo- lysiloxane (C) apporte le caractère hydrofuge et antiadhérent recherché; l'épaississement (D) d'une part, procure aux compositions d'émulsions aqueuses un état pseudoplastique qui les empêche de trop pénétrer à l'intérieur des substrats, et principalement de ceux qui sont poreux et, d'autre part, permet à ces compositions une rétention d'eau convenable pendant la formation des revêtements ce qui a pour effet d'obtenir des revêtements homogènes, parfaite- ment réticulés - le polyacétate de vinyle (E) renforce encore le caractère hydrofuge des revêtements. L'exemple suivant illustre l'invention: EXEMPLE a) On mélange intimement les constituants ci-après: - 100 parties d'un méthylhydrogénopolysiloxane bloqué à chaque extrémité de sa chaine par un motif triméthylsiloxyle, de viscosité 40 mPa.s à 25 C; - 8 parties d'un mélange pondéral 70/30 de deux nonyl- phénols polyoxyéthylénés, l'un ayant 10 motifs OCHR 2CH2 et l'autre motifs OCH2CH2; - 15,4 parties d'eau; - 0,5 partie d'une solution aqueuse à 40 % d'acide acétique. Ce mélange est émulsifié par passage dans un broyeur à collol- des. Le broyat est dilué par addition de 43 parties d'eau; l'émul- sion obtenue renferme 60 % de méthylhydrogénopolysiloxane. b) On mélange intimement les constituants ci-après: - 231 parties d'eau; 20 parties d'un alcool polyvinylique ayant un indice de saponification de 140 et présentant en solution à 4 % dans l'eau une viscosité de 25 mPa. s à 25C; - 0,5 partie d'une poudre blanche, de qualité alimentaire, commercialisée sous le nom de Rhodigel 23; c'est un polysaccharide issu de la fermentation de glucides au moyen de Xanthomonas Campestris. Le procédé de préparation de ce polysaccharide figure dans le brevet français 2 414 555. Ensuite on ajoute à ce mélange: - 1,5 partie du mélange pondéral 70/30 des 2 nonylphénols polyoxyéthylénés utilisés sous a); - 120 parties d'une résine liquide constituée de motifs CH3SiO5 et (CH3)2SiO répartis de manière à obtenir un rapport 3 1,5 C3)2Si CH3/Si de 1,3, ayant un taux d'hydroxyle de 1,8 %, de viscosité 10.000 mPa.s à 25 C; - 250 parties d'une huile diméthylpolysiloxanique bloquée à chaque extrémité de sa chaine par un radical hydroxyle, de viscosité 5000 mPa.s à 25 C. L'ensemble est finement emulsifié par passage dans un broyeur à collo!des. On dilue le broyat par addition de 156 parties d'eau et incorpore dans le broyat dilué, par simple agitation: - 150 parties d'une émulsion aqueuse contenant 50 % en poids de polyacétate de vinyle, commercialisée sous le nom de RHODOPAS A 206, ayant une viscosité Brookfield, à 50 tours/minute, inférieure à 150 mPa.s à 25 C (température de transition vitreuse: 350C); - 50 parties de l'émulsion préparée sous a); - 20 parties de monopropylèneglycol. La composition d'émulsion aqueuse ainsi formée est très stable au stockage; en particulier, elle ne montre pas, après un abandon de 6 mois à 40 C en récipient clos, de pertes significatives de groupes SiH. c) On mélange intimement les constituants ci-après: - 38 parties de dilaurate de di(n-octyl)étain; - 2 parties de l'alcool polyvinylique utilisée sous b) - 0,1 partie d'acide acétique - 5 parties d'eau. L'ensemble est finement émulsifié par passage dans un broyeur à colloides. Le broyat est dilué par addition de 52 parties d'eau. On introduit ensuite, par simple agitation, 3 parties de monopropy- lèneglycol. On obtient ainsi une émulsion catalysante. d) On ajoute à 100 parties de la composition d'émulsion préparée sous b), 4 parties de l'émulsion catalysante préparée sous c). Cette émulsion catalysée est alors diluée par addition d'une quantité suffisante d'eau pour former un bain de traitement ayant Z d'extraits secs. Ce bain est déposé à raison de 8 g/m2 sur un papier Kraft pesant 50 g/m2, satiné en surface. Le dépôt est effectué à l'aide d'une barre égalisatrice de Mayer, montée sur une machine industrielle d'enduction du papier. Le film d'émulsion recouvrant le papier est simultanément séché et durci par passage pendant 15 secondes dans un four-tunnel chauffé, la température au niveau du papier étant de 110 C. On obtient ainsi un papier enduit possédant sur une face environ 0,8 g/m2 d'un mince revêtement parfaitement réticulé. e) On enveloppe du poisson fraichement pêché avec le papier traité selon d) -la face enduite étant la face interne de l'embal- lage- et met l'ensemble dans un appareil frigorifique refroidi à -70 C. Après un mois de stockage dans l'appareil frigorifique, on constate que le poisson surgelé se détache facilement de son emballage. On place ce poisson surgelé muni de son emballage, dans un four à micro-ondes et soumet l'ensemble à une température de 300'C pendant quelques secondes. On constate que le papier supporte ce traitement et en outre, se détache facilement de la chair cuite du poisson. f) On applique sur la face enduite du papier traité selon d), un ruban adhésif du type Sparadrap et maintient cette application pendant 24 heures sous une pression de 70 g/cm2; la force néces- saire pour décoller ce ruban est ensuite mesurée à l'aide d'un dynamomètre, la vitesse de décollement étant de 25 cm/minute. On trouve une force de décollement de 5 g pour une largeur du ruban de 1 cm. Si on utilise une vitesse de décollement ultra rapide de 300 m/mm on trouve une force de décollement de 30 g pour une lar- geur de ruban de 1 cm. REVENDICATIONS 1) Compositions d'émulsions aqueuses stables au stockage, utilisables pour le traitement antiadhérent et/ou hydrofuge de substrats, caractérisées en ce qu'elles renferment: A/ 100 parties d'une huile diorganopolysiloxanique de formule: HO (SiR2o0) dans laquelle les symboles R. identiques ou diffé- rents, représentent chacun un radical alkyle ayant de 1 à 3 atomes de carbone, le radical trifluoro- 3,3,3 propyle, le radical vinyle, au moins 50 % des radicaux représentés par R sont des radicaux méthy- les et au plus 5 % sont des radicaux vinyles, le symbole n représente un nombre quelconque ayant une valeur telle que la viscosité du polymère se trouve dans la plage 500 à 50.000 mPa.s à 25 C. B/ 15 à 90 parties d'une résine constituée de motifs. choisis dans le-groupe de ceux de formules R'SiO15, R'2SiO, R'3SiOo,5 dans lesquelles les symboles R', identiques ou différents, représentent chacun un radical alcoyle ayant de 1 à 3 atomes de carbone, le radical vinyle, au moins 70 % des radicaux représen- tés par les symboles R' sont des radicaux-méthyles, et les motifs sont répartis de manière à conduire à un rapport R'/Si allant de 1,05 à 1,85. C/ 3 à 25 parties d'un organohydrogénopolysiloxane liquide ayant au moins 3 atomes d'hydrogène liés aux atomes de silicium, par molécule, les groupes organiques liés aux atomes de silicium étant choisis parmi les radicaux représentés par le symbole R' décrit précédemment sous (B), au moins 80 Z de ces radicaux sont des radicaux-méthyles. D/ 0,03 à 6 parties d'un agent épaississant choisi parmi les polysaccharides obtenus par fermentation de glucides au moyen d'un microorganisme du genre Xanthomonas. E/ 10 à 70 parties d'un polyacétate de vinyle homo ou copolymère F/ 2 à 20 parties d'un alcool polyvinylique G/ 0,1 à 10 parties d'un agent émulsifiant non ionique choisi dans le groupe formé des alkylphénols polyoxyéthylénés - 60 à 800 parties d'eau. 2) Procédé de préparation des compositions d'émulsions aqueu- ses selon la revendication 1, caractérisé en ce qu'il consiste - à préparer une émulsion S1 par passage dans un broyeur à colloldes, d'un mélange comportant l'huile diorganopolysiloxa- nique (A), la résine organopolysiloxanique (B), l'agent épaissis- sant (D), l'alcool polyvinylique (F), une fraction de l'agent émulsifiant non ionique (G) et de l'eau; - à préparer une émulsion S2 par passage dans un broyeur à colloides, d'un mélange comportant l'organohydrogénopolysiloxane (C), la fraction restante de l'agent émulsifiant non ionique (G) et de l'eau; - à mélanger intimement l'émulsion Si, l'émulsion S2 et urne émulsion aqueuse du polyacétate de vinyle (E). 3) Procédé pour rendre antiadhérent et/ou hydrofuge un subs- trat, caractérisé en ce qu'on ajoute à une composition d'émulsion telle que définie à la revendication 1, une quantité catalytique- ment efficace d'un catalyseur de la réaction SiH/SiOH, on applique en couche mince le mélange obtenu et on le réticule par chauffage. 4) Procédé selon la revendication 3, caractérisé en ce que le catalyseur est un sel d'étain ajouté sous la forme d'une émulsion acueuse en quantité suffisante pour fournir 0,15 à 2,2 parties de sel d'étain exprimé en étain métal pour 100 parties des diorganopo- lysiloxanes (A). ) Substrats enduits selon un procède conforme à la revendica- ticn 3 à 4. 6) Composition prête à l'emploi utilisable pour le traitement artiadhérent et/ou hydrofuge de substrats, constituée d'une compo- sition conforme à la revendication 1 et d'une quantité catalytique- ment efficace d'un catalyseur de la réaction SiH/SiOH.